(57)【要約】      （修正有）【課題】簡易且つ低コストな構成で、しかも充分な養生効果を得ることができるコンクリート表面貼付用養生シートを提供する。【解決手段】養生シートは、養生シート本体の一面に防湿剤が塗設されると共に他面に湿潤接着剤が塗設されることにより構成されており、且つ前記養生シート本体が紙から成っていることを特徴とする。養生シートは、トンネルの地山に打設された覆工コンクリート用、又は、配管の配管継手に充填される打設モルタル用である。【選択図】図１
0003156267.tif 000002
【実用新案登録請求の範囲】
【請求項１】
打設コンクリート表面に貼り付けて用いる養生シートにおいて、
養生シート本体の一面に防湿剤が塗設されると共に他面に湿潤接着剤が塗設されており、且つ前記養生シート本体が紙から成っていることを特徴とするコンクリート表面貼付用養生シート。
【請求項２】
前記養生シートが、トンネルの地山に打設された覆工コンクリート用であることを特徴とする請求項１に記載のコンクリート表面貼付用養生シート。
【請求項３】
前記養生シートが、配管の配管継手に充填される打設モルタル用であることを特徴とする請求項１に記載のコンクリート表面貼付用養生シート。
【請求項４】
前記養生シート本体が、クラフト紙、再生紙使用クラフト紙、純白ロール紙の如き包装用紙、塗工紙、微塗工紙、上質紙の如き印刷用紙、白板紙、ライナー紙の如き板紙から選ばれる少なくとも１つの紙から成っていることを特徴とする請求項１〜３のいずれかに記載のコンクリート表面貼付用養生シート。
【請求項５】
前記養生シート本体が、クラフト紙又は再生紙使用クラフト紙から成っていることを特徴とする請求項１〜４のいずれかに記載のコンクリート表面貼付用養生シート。
【請求項６】
前記防湿剤の塗設が、ポリオレフィン系樹脂をラミネート、ポリオレフィン系の塗工液を塗工、パラフィンワックスを含むエマルジョンである塗工液を塗工、合成ゴム系ラテックスとワックス系エマルジョンを混合した塗工液を塗工、から選ばれる少なくとも１つによって行われる構成であることを特徴とする請求項１〜５のいずれかに記載のコンクリート表面貼付用養生シート。
【請求項７】
前記湿潤接着剤が、しょうふ糊（でんぷん糊）、デキストリン、天然ゴムの如き天然高分子系接着剤、アクリル系接着剤、酢酸ビニル共重合体、ビニルアルコール系接着剤、ポリビニルエーテル、合成ゴム系接着剤、セルロース誘導体、ガム類から選ばれる少なくとも１つであることを特徴とする請求項１〜６のいずれかに記載のコンクリート表面貼付用養生シート。
【考案の詳細な説明】
【技術分野】
【０００１】
本考案はコンクリート表面貼付用養生シートに関し、詳しくはトンネルの地山に打設された覆工コンクリートの養生に用いられて適切な養生シートに関する。
【背景技術】
【０００２】
打設したコンクリートが要求される性能・品質を発揮するためには適切に養生される必要がある。
【０００３】
打設したコンクリートは若材齢時には未だ緻密な硬化組織が形成されておらず、大気中に水分が散逸し易い。そこで、充分な養生期間を確保するために型枠を長く存置することが望まれる。
【０００４】
しかし、例えば、打設コンクリート構築物がトンネルの地山に打設される覆工コンクリートの場合、通常は二日に一回のペースで打設され、全体の工期期間の設定があるため、型枠の存置期間は一定期間内に制限されざるを得ない。
【０００５】
そこで脱型後のコンクリート表面を被覆することで養生を行う技術が種々提案されている。例えば、コンクリートの表面が直接外気に曝されないようにシートで被覆したり（例えば、特許文献１参照）、バルーンで被覆したり（例えば、特許文献２参照）、発泡スチロール養生材をアーチ状に配設して被覆したり（例えば、特許文献３参照）、養生剤を吹き付けて被覆したり（例えば、特許文献４参照）等の手段によって養生を行っていた。
【先行技術文献】
【特許文献】
【０００６】
【特許文献１】特許第４０７６４９６号
【特許文献２】特許第３８１１４７８号
【特許文献３】特許第３９７７８４９号
【特許文献４】特開２００９−０５２２６９号
【考案の概要】
【考案が解決しようとする課題】
【０００７】
特許文献１の技術は、脱型したコンクリート面に支持部材を固定し、この固定した支持部材に養生シートを張設することで覆工コンクリートの表面を被覆して養生する構成である。
【０００８】
特許文献２の技術は、筒状バルーンを空気で膨らませることで覆工コンクリートの表面に密着させて被覆して養生する構成である。
【０００９】
特許文献３の技術は、覆工コンクリートの内周面のアーチ状に合わせて発泡スチロール製の養生材をアーチ状に配設することで覆工コンクリートの表面を被覆して養生する構成である。
【００１０】
特許文献４の技術は、覆工コンクリート表面に養生剤を吹き付けることで該覆工コンクリートの表面を被覆して養生する構成である。
【００１１】
しかし、上記特許文献１〜３の技術では、養生を行うための各構成部材（特許文献１では支持部材及び養生シート、特許文献２では筒状バルーン、特許文献３では発泡スチロール製の養生材）にかかる費用コストが高く、しかも様々な口径断面のトンネルに適用する場合、夫々の規格に各構成部材を対応させる設計変更等が必要であり極めて煩雑であるという問題点を有している。
【００１２】
一方、上記特許文献４では、本考案者らの研究によれば、養生材吹き付けによるコンクリート表面の被覆効果が低く、手間及びコスト分に相当する効果が得られ難いという問題点を有していることが判明した。
【００１３】
そこで本考案の課題は、簡易且つ低コストな構成で、しかも充分な養生効果を得ることができるコンクリート表面貼付用養生シートを提供することにある。
【課題を解決するための手段】
【００１４】
上記課題を解決する本考案は、下記構成を有する。
【００１５】
１．打設コンクリート表面に貼り付けて用いる養生シートにおいて、
養生シート本体の一面に防湿剤が塗設されると共に他面に湿潤接着剤が塗設されており、且つ前記養生シート本体が紙から成っていることを特徴とするコンクリート表面貼付用養生シート。
【００１６】
２．前記養生シートが、トンネルの地山に打設された覆工コンクリート用であることを特徴とする上記１に記載のコンクリート表面貼付用養生シート。
【００１７】
３．前記養生シートが、配管の配管継手に充填される打設モルタル用であることを特徴とする上記１に記載のコンクリート表面貼付用養生シート。
【００１８】
４．前記養生シート本体が、クラフト紙、再生紙使用クラフト紙、純白ロール紙の如き包装用紙、塗工紙、微塗工紙、上質紙の如き印刷用紙、白板紙、ライナー紙の如き板紙から選ばれる少なくとも１つの紙から成っていることを特徴とする上記１〜３のいずれかに記載のコンクリート表面貼付用養生シート。
【００１９】
５．前記養生シート本体が、クラフト紙又は再生紙使用クラフト紙から成っていることを特徴とする上記１〜４のいずれかに記載のコンクリート表面貼付用養生シート。
【００２０】
６．前記防湿剤の塗設が、ポリオレフィン系樹脂をラミネート、ポリオレフィン系の塗工液を塗工、パラフィンワックスを含むエマルジョンである塗工液を塗工、合成ゴム系ラテックスとワックス系エマルジョンを混合した塗工液を塗工、から選ばれる少なくとも１つによって行われる構成であることを特徴とする上記１〜５のいずれかに記載のコンクリート表面貼付用養生シート。
【００２１】
７．前記湿潤接着剤が、しょうふ糊（でんぷん糊）、デキストリン、天然ゴムの如き天然高分子系接着剤、アクリル系接着剤、酢酸ビニル共重合体、ビニルアルコール系接着剤、ポリビニルエーテル、合成ゴム系接着剤、セルロース誘導体、ガム類から選ばれる少なくとも１つであることを特徴とする上記１〜６のいずれかに記載のコンクリート表面貼付用養生シート。
【００２２】
尚、本考案の明細書及び実用新案登録請求の範囲において用いる「コンクリート」は、コンクリートのみならず、砂利を混入しないモルタルを含むものとする。
【考案の効果】
【００２３】
請求項１に示す考案によれば、簡易且つ低コストな構成で、しかも充分な養生効果を得ることができるコンクリート表面貼付用養生シートを提供することができる。
【００２４】
特に、養生シート本体が紙から成るため低コストであり、養生シート本体に塗設した防湿材によって防湿状態で且つ養生シート本体に塗設した湿潤接着剤によりコンクリート表面に密着した状態での養生が可能となるので、充分な養生効果を得ることができる。
【００２５】
また、コンクリート表面貼付用養生シートの貼付施工に際しては、貼付専用の足場や支持部材等の大掛かりな諸設備を必要とすることなく、在来の高所作業車等を利用することで容易に行うことができるため、施工性・作業性が高く、しかも低コストに行うことができる。
【００２６】
請求項２に示す考案によれば、地山に打設される覆工コンクリートの養生に用いて優れた効果を発揮することができる。
【００２７】
請求項３に示す考案によれば、配管継手に充填される打設モルタルの養生に用いて優れた効果を発揮することができる。
【００２８】
請求項４に示す考案によれば、合成樹脂シート等に比して著しく低コストな養生シート本体を得ることができる。
【００２９】
請求項５に示す考案によれば、極めて低コストな素材で養生シート本体を形成することができる。
【００３０】
請求項６に示す考案によれば、若材齢時のコンクリート表面からの水分の散逸を抑制することができる。
【００３１】
請求項７に示す考案によれば、若材齢時のコンクリート表面に養生シートを密着状態で貼付することができる。
【図面の簡単な説明】
【００３２】
【図１】本考案に係るコンクリート表面貼付用養生シートの層構成を示す一部概略断面図
【図２】本考案に係るコンクリート表面貼付用養生シートを覆工コンクリートに貼付した状態の一例を示す概略斜視図（地山部分は省略）
【図３】本考案に係るコンクリート表面貼付用養生シートを覆工コンクリートに貼付した状態の他の例を示す概略斜視図（地山部分は省略）
【図４】本考案に係るコンクリート表面貼付用養生シートを配管の配管継手部分内側に貼付した状態の一例を示す概略断面図
【図５】図４の配管継手部分の要部拡大図
【図６】圧縮強度試験結果を示すグラフ
【図７】長さ変化試験結果を示すグラフ
【図８】表面水分率試験結果を示すグラフ
【図９】長さ変化率と表面水分率の関係を示すグラフ
【図１０】中性化試験・透気試験結果を示すグラフ
【図１１】３次元ＦＥＭ応力解析に用いた解析モデルを示す図
【図１２】応力の時間歴を示すグラフ
【考案を実施するための形態】
【００３３】
以下、本考案に係るコンクリート表面貼付用養生シートを詳細に説明する。
【００３４】
本考案に係るコンクリート表面貼付用養生シート（以下、単に養生シートと言うこともある。）は、脱型後の打設コンクリート表面に貼り付けて若材齢時の打設コンクリートの養生を行うための養生シートであり、図１に示すように、本考案の養生シート１は養生シート本体の一面に防湿剤が塗設されると共に他面に湿潤接着剤が塗設されており、且つ前記養生シート本体が紙から成る構成を有するものである。
【００３５】
養生シート本体は前記したように紙から成り、用いられる紙としては、例えば、クラフト紙、再生紙使用クラフト紙、純白ロール紙等の包装用紙、塗工紙、微塗工紙、上質紙等の印刷用紙、白板紙、ライナー紙等の板紙を挙げることができ、中でも低コスト且つ取り扱い性等の点から、クラフト紙（再生紙使用クラフト紙を含む。）が好ましい。
【００３６】
防湿材の塗設としては、養生シート本体の一面に、ポリオレフィン系樹脂をラミネート、ポリオレフィン系の塗工液を塗工、パラフィンワックスを含むエマルジョンである塗工液を塗工、合成ゴム系ラテックスとワックス系エマルジョンを混合した塗工液を塗工、から選ばれる少なくとも１つによって行われる。
【００３７】
湿潤接着剤としては、脱型後の含水率の高い若材齢時、即ち、湿潤状態のコンクリート表面であっても養生シート本体を確実に貼付することができる接着剤が用いられ、具体的には、しょうふ糊（でんぷん糊）、デキストリン、天然ゴムの如き天然高分子系接着剤、アクリル系接着剤（例えば、ポリアクリル酸エステル）、酢酸ビニル共重合体（例えば、ポリ酢酸ビニル、エチレン−酢酸ビニル共重合体、酢酸ビニル−アクリル酸エステル共重合体）、ビニルアルコール系接着剤（例えば、ポリビニルアルコール、エチレン−ビニルアルコール共重合体）、ポリビニルエーテル、合成ゴム系接着剤（例えば、ニトリルゴム、スチレン−ブタジエンゴム）、セルロース誘導体（例えば、セルロース−硝酸エステル）、ガム類（例えば、ウェランガム、デュータンガム、グァーガム）から選ばれる少なくとも１つを挙げることができる。
【００３８】
また、湿潤接着剤としては、養生シート本体に塗設後に乾燥させた状態では接着性を発揮せず、湿潤接着剤塗設面に水分を付与（水の噴霧や若材齢コンクリートの含水による水分の付与等）することによって接着性を発揮する構成であることが好ましい。湿潤接着剤が乾燥時には接着性を発揮せず、水分を付与されることで接着性を発揮する構成のものである場合、未使用時に接着面を被覆する剥離紙が不要となるため、低コスト且つ余剰ゴミ低減の点で好ましい。尚、乾燥状態であっても接着力を発揮し、未使用時の接着面に剥離紙を必要とする構成のものも本考案に包含される。
【００３９】
上記の層構成を有する本考案の養生シートの厚みとしては、０．０５〜０．３ｍｍ程度が好ましく、０．１〜０．２ｍｍ程度がより好ましい。また、幅は２０〜２００ｃｍ程度が好ましく、貼付時の取扱性の点から４０〜１５０ｃｍ程度がより好ましく、取扱い易く且つ貼付作業の手間を低減する点から１００ｃｍ程度がとりわけ好ましい。更に、長さは数１０ｍ程度のロール巻きされたものを貼付箇所や現場状況等の種々条件に合わせて数ｍ〜１０ｍ程度の任意の長さで切断して使うことが好ましい。尚、現場での貼付箇所の修正や補修等が必要となった場合等には上記した幅や長さに拘らず、貼付箇所に応じた幅や長さに切断する等して調整することが好ましい。
【００４０】
以上の構成を有する本考案のコンクリート表面貼付用養生シートをコンクリート表面に貼付する方法の一例について下記する。
【００４１】
本考案の養生シートを貼付して養生を行うコンクリートとしては、種々のコンクリート構造物の表面を挙げることができる。本考案の養生シートを用いて最も好適なコンクリートは、トンネルの地山に打設された覆工コンクリートであり、該覆工コンクリートの表面に貼付することで該覆工コンクリートの養生を簡易且つ低コストな構成で、しかも充分な養生効果を得ることができる。
【００４２】
図２及び図３に本考案の養生シート１を覆工コンクリート２に貼付した状態を示す。
【００４３】
覆工コンクリート２は、セントル（トンネル移動式型枠）への打設によって構築されたコンクリート構造物であり、打設後に脱型した後の養生を行うために、若材齢状態の覆工コンクリート２の表面（トンネルアーチの内周面）に本考案の養生シート１を貼付する。
【００４４】
図２は養生シート１を覆工コンクリート２の長さ方向に沿って貼付した場合の貼付構成を示し、図３は養生シート１を覆工コンクリート２の径方向に沿って貼付した場合の貼付構成を示す。
【００４５】
覆工コンクリート２の表面に養生シート１を貼付するには、湿潤接着剤塗設面及び／又は覆工コンクリート２の表面に水を噴霧しながら、貼付箇所に養生シート１を順次貼付する。
【００４６】
図２に示す覆工コンクリート２の長さ方向に沿って貼付する構成の場合には、養生シート１はセントル１スパン分の長さ（一般的には９ｍ、１０．５ｍ、１２ｍ、１２．５ｍ等）に予め切断された構成であることが作業性・取扱性・貼付の容易性等の点から好ましい。
【００４７】
図３に示す覆工コンクリート２の径方向に沿って貼付する構成の場合には、径方向の円弧長さに予め切断された構成であることが作業性・取扱性・貼付の容易性等の点から好ましい。
【００４８】
脱型後の覆工コンクリート２の表面に養生シート１を貼付して養生を行うことで、養生した覆工コンクリート２（その他の種々のコンクリート構造物を含む）は圧縮強度・長さ変化率・中性化等の点で高い養生効果を得ることができる。
【００４９】
以上、本考案に係るコンクリート表面貼付用養生シートの実施例について説明したが、本考案は上記実施例に限定されず、本考案の範囲内において他の態様を採ることができる。
【００５０】
例えば、湿潤接着剤は養生シート１の他面に予め塗工された構成のものを施工に現場に持ち込む構成であってもよいが、塗工されていない養生シート１に施工時に現場乃至は現場近傍において湿潤接着剤を塗設（塗付・噴霧）する構成であってもよいし、養生シート１側ではなく、打設コンクリートの表面に施工時に湿潤接着剤を塗設（塗布・噴霧）する構成であってもよい。即ち、当該湿潤接着剤の塗設構成としては、養生シート１が結果的に打設コンクリートの表面に湿潤接着剤によって貼付される構成であればよい。尚、打設コンクリートの表面に湿潤接着剤を塗設する態様の場合、養生シート１の他面には湿潤接着剤が塗設されていてもよいし、塗設されていなくてもよい。
【００５１】
また、上記実施例では、本考案に係るコンクリート表面貼付用養生シート１をトンネルの地山に打設された覆工コンクリート２に用いる態様について説明したが、本考案はこれに限定されず、配管の配管継手に充填される打設モルタルの表面に貼付することで該打設モルタルの養生に用いることもできる。
【００５２】
例えば、図４及び図５に示すように、シールド・トンネル内のダクタイル配管３の継手部分３Ａに打設したモルタルの養生のために該打設モルタル４の表面に本考案の養生シート１を貼付する。この養生シート１の貼付による養生によって打設モルタル４の硬化中におけるひび割れ等の故障発生を著しく抑制することができる。図４において、符号５は地山、符号６はシールド・トンネルを構成する複数のセグメント、符号７はセグメント６内面とダクタイル配管３外面との空隙に充填されるエアモルタル、を示す。また、図５において、符号３１はボルトの如き継ぎ棒、符号３２は押輪、符号３４はゴム輪、符号３５はビニルチューブ、符号３６はロックリング、を示し、これらの各構成部材によって配管３の継手部分３Ａが構成されている。
【００５３】
図４及び図５に示す実施例の場合、養生シート１の幅（トンネル軸方向における長さ）は、打設モルタル４の表面を被覆するに充分な幅を有していればよいが、ダクタイル配管３内面側の継手部分３Ａ全域を被覆できる幅を有していることが好ましい。
【実施例】
【００５４】
［実験例］
脱型後の打設コンクリートについて、種々の条件の養生による硬化後の打設コンクリートの諸性状について調べた。
【００５５】
下記表１に示す配合の供試体を作成し、「水中」・「封緘」・「気中」・「養生剤」の４種類の比較例の養生条件と「養生シート（本考案）」の養生条件の計５種類の養生条件にて養生を行い、硬化後の諸性状について調べた。計５種類の養生条件の各環境条件については下記表２に示す。
【００５６】
尚、「水中」は水に供試体を浸漬した状態での養生、「封緘」は建築基準法施工令に定められた封緘養生、「気中」は供試体のコンクリート表面を大気中に曝した状態での養生、「養生剤」は供試体のコンクリート表面に水性パラフィンワックスを塗付した状態での養生、「養生シート（本考案）」は本考案に係る養生シート（養生シート本体がクラフト紙製）を水を噴霧した供試体のコンクリート表面に貼付した状態での養生、を各々示す。
【００５７】
試験項目は、圧縮強度試験（図６参照）、長さ変化試験（図７参照）、表面水分率試験（図８参照）、中性化試験及び透気試験（図９参照）である。
【００５８】
圧縮強度試験はＪＩＳ  Ａ１１０８、長さ変化試験はＪＩＳ  Ａ１１２９−３、中性化試験はＪＩＳ  Ａ１１５２及びＪＩＳ  Ａ１１５３に夫々準じて行った。
【００５９】
また、透気試験には、真空ポンプでコンクリート表面に負圧を与え回復までの圧力の経時的変化を測定するＴｏｒｒｅｎｔ法を用いた。表面水分試験には、コンクリート・モルタル水分計「ＣＯＣＯＨＩ−５００」を用いた。
【００６０】
【表１】
0003156267.tif 000003
【００６１】
【表２】
0003156267.tif 000004
【００６２】
［圧縮強度試験］
図６に示すグラフから明らかなように、圧縮強度の養生効果については、材齢３日養生時、材齢７日養生時、材齢２８日養生時のいずれにおいても、「水中」＞「封緘」＞「養生シート（本考案）」＞「養生剤」＞「気中」の順で低下することが判った。
【００６３】
試験結果から、供試体ではなく実構造物での養生条件として非現実的な「水中」及び「封緘」を除き、「養生シート（本考案）」が高い養生効果を得られることが判った。しかも、「養生シート（本考案）」は「封緘」とほぼ同等の養生効果を得られることが判った。
【００６４】
尚、「養生剤」については、養生剤の材料コスト及び塗布の手間及びコスト等をかけても大気に曝したままの「気中」と同等程度であり、養生効果は確認できなかった。
【００６５】
［長さ変化試験・表面水分試験］
図７に示すグラフから明らかなように、長さ変化率に与える養生効果については、圧縮強度と同様に、「水中」＜「封緘」＜「養生シート（本考案）」＜「養生剤」＜「気中」の順で収縮が少ないことが判った。
【００６６】
試験結果から、供試体ではなく実構造物での養生条件として非現実的な「水中」及び「封緘」を除き、「養生シート（本考案）」が高い養生効果を得られることが判った。
【００６７】
図８に示すグラフから明らかなように、表面水分率についても、「水中」＞「封緘」＞「養生シート（本考案）」＞「養生剤」＞「気中」の順で低下することが判った。
【００６８】
図７及び図８に示す結果から、長さ変化率に対する養生効果は表面水分率が高いほど大きく、初期材齢時における表面水分率の違いによって、その後の収縮量に差が生じることも判った。
【００６９】
長さ変化と表面水分率の関係を示す図９のグラフから明らかなように、初期材齢時において表面水分率が５０％以上減少すると、急激な長さ変化が生じることも判った。
【００７０】
［中性化試験・透気試験］
材齢２８日養生後、６週間中性化促進させた後の中性化深さ及び透気試験結果を示す図１０のグラフから明らかなように、「水中」＜「封緘」＜「養生シート（本考案）」＜「養生剤」＜「気中」の順で中性化深さが大きくなることが判った。
【００７１】
試験結果から、供試体ではなく実構造物での養生条件として非現実的な「水中」及び「封緘」を除き、「養生シート（本考案）」が高い養生効果を得られることが判った。
【００７２】
尚、図１０に示す、材齢７日養生時に測定した透気係数の結果から明らかなように、透気係数の増加に伴い中性化深さが深くなることから、中性化に対する養生効果を透気係数で評価できる可能性があることも判った。
【００７３】
［３次元ＦＥＭ応力解析］
次に、養生方法の相違が乾燥収縮によって実構造物に生じる応力にどのような影響を与えるのか検証するために、３次元ＦＥＭ応力解析を行った。
【００７４】
解析に際しては、図１１に示すような山岳トンネルに近いモデルを作成し、覆工コンクリートの圧縮強度には上記実験例に記した各養生方法の試験結果を使用した。
【００７５】
尚、覆工コンクリートには、長さ変化試験で得られた試験値を乾燥収縮歪みとして与えた。
【００７６】
また、その他の物性値はコンクリート標準示方書及び解析ソフトの値を参考にした。
【００７７】
トンネルにかかる荷重は、岩盤の自重のみとするために拘束条件を設定し解析を行った。
【００７８】
図１２に示すグラフは、最も大きな応力が発生したトンネルの天端部付近の応力履歴を示すものであり、解析結果から「養生シート（本考案）」は「養生剤」及び「気中」よりも良好な結果が得られることが判った。
【００７９】
［総評］
各試験結果から、供試体ではなく実構造物での養生条件として非現実的な「水中」及び「封緘」を除き、「養生シート（本考案）」が高い養生効果を得られることが判った。
【００８０】
また、解析結果から、拘束を受ける覆工コンクリートの場合、「養生シート（本考案）」は収縮によって生じる応力の抑制に効果があることが判った。
【００８１】
更に、表面水分率の減少を抑えることでコンクリートの収縮の抑制に繋がることから、表面水分率の管理が重要であると共に、養生効果を表す指標になることが考えられることも判った。尚、透気係数については、中性化に与える養生効果を評価できる可能性があることも判った。
【００８２】
尚、本考案に係る養生シートは養生期間３日間程度で充分であり、養生後は剥離してもよいし、そのまま貼付しておいてもよい。
【符号の説明】
【００８３】
１  コンクリート表面貼付用養生シート
２  覆工コンクリート
３  ダクタイル配管
３Ａ  継手部分
３１  継ぎ棒
３２  押輪
３３  割輪
３４  ゴム輪
３５  ビニルチューブ
３６  ロックリング
４  打設モルタル
５  地山
６  セグメント
７  エアモルタル
【図１】
0003156267.tif 000005
【図２】
0003156267.tif 000006
【図３】
0003156267.tif 000007
【図４】
0003156267.tif 000008
【図５】
0003156267.tif 000009
【図６】
0003156267.tif 000010
【図７】
0003156267.tif 000011
【図８】
0003156267.tif 000012
【図９】
0003156267.tif 000013
【図１０】
0003156267.tif 000014
【図１１】
0003156267.tif 000015
【図１２】
0003156267.tif 000016
【手続補正書】
【提出日】平成21年10月14日(2009.10.14)
【手続補正１】
【補正対象書類名】実用新案登録請求の範囲
【補正対象項目名】請求項１
【補正方法】変更
【補正の内容】
【請求項１】
打設コンクリート表面に貼り付けて用いる養生シートにおいて、
養生シート本体の一面に防湿剤が塗設されると共に他面に湿潤接着剤が塗設されることにより養生シートが構成されており、且つ前記養生シート本体が紙から成っていることを特徴とするコンクリート表面貼付用養生シート。
【手続補正２】
【補正対象書類名】明細書
【補正対象項目名】００１５
【補正方法】変更
【補正の内容】
【００１５】
１．打設コンクリート表面に貼り付けて用いる養生シートにおいて、
養生シート本体の一面に防湿剤が塗設されると共に他面に湿潤接着剤が塗設されることにより養生シートが構成されており、且つ前記養生シート本体が紙から成っていることを特徴とするコンクリート表面貼付用養生シート。